(57)【要約】【課題】  透明性および色調に優れ、かつ清澄度の高い芳香族共重合ポリエステルを提供する。【解決手段】  テレフタル酸を主たるジカルボン酸成分とし、エチレングリコール及びネオペンチルグリコールを主たるグリコール酸成分としてなる芳香族共重合ポリエステルであって、ゲルマニウム原子を２０〜１００ｐｐｍ、コバルト原子を３〜２５ｐｐｍ、リン原子を１５〜４５ｐｐｍ含有するが、アンチモン原子及びチタン原子を含有しないことを特徴とする芳香族共重合ポリエステル。【選択図】なし【特許請求の範囲】
【請求項１】
テレフタル酸を主たるジカルボン酸成分とし、エチレングリコール及びネオペンチルグリコールを主たるグリコール酸成分としてなる芳香族共重合ポリエステルであって、ゲルマニウム原子を２０〜１００ｐｐｍ、コバルト原子を３〜２５ｐｐｍ、リン原子を１５〜４５ｐｐｍ含有するが、アンチモン原子及びチタン原子を含有しないことを特徴とする芳香族共重合ポリエステル。
【請求項２】
芳香族共重合ポリエステル５ｇをフェノール／テトラクロロエタン（質量比６０：４０）混合溶媒５０ｇに溶解した溶液を波長６５７ｎｍ、光路長１０ｍｍにて測定した時の吸光度が０．００４以下であることを特徴とする請求項１に記載の芳香族共重合ポリエステル。
【請求項３】
カラーＬ値が５８％以上であり、カラーｂ値が０±１であることを特徴とする請求項１または２に記載の芳香族共重合ポリエステル。
【請求項４】
芳香族共重合ポリエステルに不溶なゲルマニウニウム原子及びコバルト原子の量がそれぞれ３ｐｐｍ以下、５ｐｐｍ以下であることを特徴とする請求項１〜３のいずれかに記載の芳香族共重合ポリエステル。
【請求項５】
請求項１〜４のいずれかに記載の芳香族共重合ポリエステルを押出成形して得られる成形体。
【請求項６】
請求項１〜４のいずれかに記載の芳香族共重合ポリエステルを射出成形して得られる成形体。
【発明の詳細な説明】
【技術分野】
【０００１】
本発明は、透明性および色調に優れ、かつ清澄度の高い芳香族共重合ポリエステルに関するものである。
【背景技術】
【０００２】
ポリエチレンテレフタレート（ＰＥＴ）、ポリブチレンテレフタレート（ＰＢＴ）、ポリエチレンナフタレート（ＰＥＮ）等に代表されるポリエステルは、機械的特性や化学的特性に優れ、それぞれの特性に応じて、例えば衣料用や産業資材用の繊維、包装用、磁気テープ用、光学用などのフィルムやシート、中空成形品であるボトル、電気・電子部品のケーシング、その他エンジニアリングプラスチック成形品等の広範な分野において使用されている。
【０００３】
近年、市場の多様化により、グリコール成分としてネオペンチルグリコールを使用した共重合ポリエステルが注目されている（例えば、特許文献１，２参照）。かかる共重合ポリエステルは、非晶質でガラス転移点が高いという特徴を有しており、ホモポリエステルよりも成形性や透明性が優れており、上記した各種分野での使用が拡大してきている。
【０００４】
特許文献１では、特定量のアンチモン化合物、ゲルマニウム化合物、コバルト化合物およびリン化合物を含有させることにより、また、特許文献２では、特定量のチタン化合物、ゲルマニウム化合物、コバルト化合物およびリン化合物を含有させることにより、上記共重合ポリエステルの色調が改善できることが開示されているが、市場の拡大に伴い、例えば、化粧品容器等の高級感が要求される容器や光学用の成形体分野等において、より高度な透明性が求められ、また、さらなる色調および清澄度に対する改善要求が強まってきている。
【先行技術文献】
【特許文献】
【０００５】
【特許文献１】特開２００４−１２３９８４号公報
【特許文献２】特開２００４−１３７２９２号公報
【発明の概要】
【発明が解決しようとする課題】
【０００６】
本発明は、上記の従来技術の現状に鑑み創案されたものであり、透明性および色調に優れ、かつ清澄度の高い芳香族共重合ポリエステルを提供することを目的とする。
【課題を解決するための手段】
【０００７】
本発明者は、上記目的を達成するために鋭意研究した結果、遂に本発明を完成するに到った。
即ち、本発明は以下の（１）〜（６）の構成を有するものである。
（１）テレフタル酸を主たるジカルボン酸成分とし、エチレングリコール及びネオペンチルグリコールを主たるグリコール酸成分としてなる芳香族共重合ポリエステルであって、ゲルマニウム原子を２０〜１００ｐｐｍ、コバルト原子を３〜２５ｐｐｍ、リン原子を１５〜４５ｐｐｍ含有するが、アンチモン原子及びチタン原子を含有しないことを特徴とする芳香族共重合ポリエステル。
（２）芳香族共重合ポリエステル５ｇをフェノール／テトラクロロエタン（質量比６０：４０）混合溶媒５０ｇに溶解した溶液を波長６５７ｎｍ、光路長１０ｍｍにて測定した時の吸光度が０．００４以下であることを特徴とする（１）に記載の芳香族共重合ポリエステル。
（３）カラーＬ値が５８％以上であり、カラーｂ値が０±１であることを特徴とする（１）または（２）に記載の芳香族共重合ポリエステル。
（４）芳香族共重合ポリエステルに不溶なゲルマニウニウム原子及びコバルト原子の量がそれぞれ３ｐｐｍ以下、５ｐｐｍ以下であることを特徴とする（１）〜（３）のいずれかに記載の芳香族共重合ポリエステル。
（５）（１）〜（４）のいずれかに記載の芳香族共重合ポリエステルを押出成形して得られる成形体。
（６）（１）〜（４）のいずれかに記載の芳香族共重合ポリエステルを射出成形して得られる成形体。
【発明の効果】
【０００８】
本発明の芳香族共重合ポリエステルは、透明性、色調および清澄度が高度に優れているので、透明性、色調および清澄度の要求の厳しい成形体、例えば化粧品容器等の高級感が要求される容器や光学用の成形体の原料として好適に用いることができる。
【発明を実施するための形態】
【０００９】
本発明の芳香族共重合ポリエステルを以下に詳しく説明する。
本発明の芳香族共重合ポリエステル（以下、単に共重合ポリエステルと称することもある）におけるジカルボン酸成分は、テレフタル酸を主たる構成成分とする。全ジカルボン酸成分に対するテレフタル酸成分の割合は７０モル％以上が好ましく、さらに好ましくは８５モル％以上、特に好ましくは９５モル％以上、最も好ましくは１００モル％である。
【００１０】
テレフタル酸とともに使用できる他のジカルボン酸成分としては、（１）イソフタル酸、２，６−ナフタレンジカルボン酸、ジフェニ−ル−４，４’−ジカルボン酸、ジフェノキシエタンジカルボン酸等の芳香族ジカルボン酸、（２）アジピン酸、セバシン酸、コハク酸、グルタル酸等の脂肪族ジカルボン酸、（３）１，４−シクロヘキサンジカルボン酸等の脂環族ジカルボン酸等が挙げられる。
【００１１】
また、本発明の共重合ポリエステルは、ジカルボン酸成分以外の酸成分をさらに共重合していてもよく、かかる酸成分としては、ｐ−オキシ安息香酸、オキシカプロン酸等のオキシ酸等が挙げられる。なお、本発明において、ジカルボン酸成分およびジカルボン酸成分以外の酸成分には、重合される前の原料段階での例えば炭素数１〜４個程度のアルキルエステル等のエステル形成性誘導体も含まれる。
【００１２】
本発明の共重合ポリエステルにおけるグリコール成分は、エチレングリコール（ＥＧ）とネオペンチルグリコール（ＮＰＧ）を主たる構成成分とする。全グリコール成分に対するＥＧとＮＰＧの合計量の割合は７０モル％以上が好ましく、さらに好ましくは８５モル％以上、特に好ましくは９５モル％以上、最も好ましくは１００モル％である。全グリコール成分に対して、ＥＧの割合は６０〜９９モル％、ＮＰＧの割合は１〜４０モル％であることが好ましい。ＮＰＧの割合が１モル％未満では、ポリエステルの結晶化度が大きくなり、透明性が悪化しやすくなる。そのため、成形品とした際のヘーズ値が高くなる傾向がある。一方、ＮＰＧの割合が４０モル％を越えると、重合度が上がりにくくなり、所定の固有粘度に到達するまでに著しく時間を要する。そのため、その間の熱履歴により色調が悪化しやすくなる。また、ＮＰＧの量が多すぎると、所定の固有粘度に到達しない場合もある。ＥＧの割合の下限値は、６５モル％であることがさらに好ましく、特に好ましくは６８モル％である。一方、ＥＧの割合の上限値は、９５モル％がさらに好ましく、特に好ましくは９０モル％である。
【００１３】
また、全グリコール成分に対するＮＰＧの割合の下限値は、５モル％が好ましく、さらに好ましくは１０モル％である。一方、ＮＰＧの割合の上限値は、３５モル％が好ましく、さらに好ましくは３２モル％である。
【００１４】
本発明の共重合ポリエステルは、全グリコール成分がＥＧとＮＰＧから構成されることが好ましいが、本発明の目的とする透明性及び色調等を阻害しない範囲で、ポリエステルに他の機能を付与ないし特性を改良するために、ＥＧとＮＰＧ以外の他のグリコール成分を使用してもよい。
【００１５】
他のグリコール成分としては、（１）トリメチレングリコール、テトラメチレングリコール、１，４−シクロヘキサンジメタノール、ペンタメチレングリコール、ヘキサメチレングルコール等の脂肪族グリコール類、（２）１，３−シクロヘキサンジメタノール等の脂環式グリコール類、（３）ｐ−キシリレングリコール、ｍ−キシリレングリコール等の芳香族グリコール類等が挙げられる。これらの中でも、１，４−シクロヘキサンジメタノールが好適である。また、これらのグリコール成分は、いずれかを単独で使用しても２種以上を任意の割合で組み合わせて使用してもよい。
【００１６】
本発明の共重合ポリエステルの製造時には、重縮合触媒としてゲルマニウム化合物が添加される。重縮合触媒として好適なゲルマニウム化合物としては、結晶性二酸化ゲルマニウム、非晶性二酸化ゲルマニウム、ゲルマニウムテトラエトキシド、ゲルマニウムテトラｎ−ブトキシド等が挙げられる。これらの中でも、結晶性二酸化ゲルマニウム、非晶性二酸化ゲルマニウムが好適であり、非晶性二酸化ゲルマニウムが特に好適である。
【００１７】
ゲルマニウム化合物の添加量は、共重合ポリエステル中のゲルマニウム原子の含有量が２０〜１００ｐｐｍになるように適宜決定される。ゲルマニウム原子の含有量は、３０〜８０ｐｐｍが好ましく、４０〜６０ｐｐｍがさらに好ましい。ゲルマニウム原子の含有量が上記範囲未満では、重縮合活性が不足し、重縮合の生産性が低下するので好ましくない。一方、上記範囲を超えると、得られる芳香族ポリエステルの清澄度や色調が悪化する上に経済的にも不利になるので好ましくない。ゲルマニウム化合物は、共重合ポリエステル重合時の減圧環境下で、重合装置や重合条件により、添加量の約４０％が系外に除去されることを考慮した上で、添加量を決める必要がある。そのため、数回の試行実験を行い、添加量を決める必要がある。実際のゲルマニウム化合物の添加量は、ゲルマニウム原子基準で３０〜１７０ｐｐｍ、好ましくは５０〜１４０ｐｐｍである。
【００１８】
特許文献１や２のようにアンチモン化合物やチタン化合物等の他の重縮合触媒を併用すると、例えば、アンチモン化合物の併用では、透明性や清澄度が悪化し、チタン化合物の併用では、色調が悪化するので好ましくない。
【００１９】
また、本発明の共重合ポリエステルの製造時には、重縮合触媒として、また色調改善のために、コバルト化合物が添加される。コバルト化合物は、特にカラーｂ値を小さくする効果を持つ。コバルト化合物としては、酢酸コバルト、塩化コバルト、安息香酸コバルト、クロム酸コバルト等が挙げられる。これらの中でも、酢酸コバルトが好適である。
【００２０】
コバルト化合物の添加量は、共重合ポリエステル中のコバルト原子の含有量が３〜２５ｐｐｍになるように選択される。コバルト原子の含有量は、５〜２０ｐｐｍが好ましく、５〜１５ｐｐｍがさらに好ましい。コバルト原子の含有量が上記範囲未満では、色調改善効果が低下し、好ましくない。一方、上記範囲を越えると、コバルト金属の還元により共重合ポリエステルが黒ずんだり、青味が強くなったりし、カラーＬ値が５８未満となったり、カラーｂ値が−２未満となったりし、商品価値が低下する。コバルト化合物は、共重合ポリエステル重合時の減圧環境下でも、添加量のほぼ１００％が系外に除去されることなく、共重合ポリエステル中に残存する。そのため、実際のコバルト化合物の添加量は、コバルト原子基準で３〜２５ｐｐｍ、好ましくは５〜２０ｐｐｍである。
【００２１】
また、本発明の共重合ポリエステルの製造時には、安定剤として、また清澄度改善のために、リン化合物が添加される。リン化合物としては、例えば、リン酸、亜リン酸、ホスホン酸およびそれらの誘導体等が挙げられる。好適な具体例としては、リン酸、リン酸トリメチル、リン酸トリエチル、リン酸トリブチル、リン酸トリフェニル、リン酸モノメチル、リン酸ジメチル、リン酸モノブチル、リン酸ジブチル、亜リン酸、亜リン酸トリメチル、亜リン酸トリブチル、メチルホスホン酸、メチルホスホン酸ジメチル、エチルホスホン酸ジメチル、フェニールホスホン酸ジメチル、フェニールホスホン酸ジエチル、フェニールホスホン酸ジフェニールが挙げられる。これらの中でも、リン酸トリメチル、リン酸トリエチルおよびリン酸が特に好適である。
【００２２】
リン化合物は、本発明の共重合ポリエステルの色調改善の点から、次のように作用していると推察される。
【００２３】
リンを中心元素とする酸素酸は、リン原子のまわりにＯＨ及びＨが合計４個配位した四面体形の構造を有する。オルトリン酸が縮合すると、ポリリン酸、メタリン酸などの縮合リン酸を生じる。これらの縮合リン酸は金属イオンに配位しやすい性質を有している。したがって、ポリエステルの重合反応系内で、リン化合物とフリーの金属イオン（本願発明では、ゲルマニウム、コバルトなどのイオン）が存在すると、リン化合物は金属イオンと優先的に反応する。
【００２４】
ゲルマニウム化合物をリン化合物と特定のモル比で反応させることにより、ゲルマニウム化合物は安定化し、触媒活性を維持しながらカラーｂ値を小さくすることが可能となる。この際、リン化合物が過剰に存在すると、それがゲルマニウム化合物と反応し、共重合ポリエステルに不溶性の化合物を形成し共重合ポリエステルの清澄度を低下させることがある。
【００２５】
また、リン化合物とコバルト化合物との反応により、前記したコバルト化合物による共重合ポリエステルに対する青味付け効果を増大することができ、カラーｂ値を小さくすることが可能となる。この際、リン化合物が過剰に存在すると、ポリエステル自身の耐熱性が悪化するためカラーｂ値が上昇する。一方、リン化合物が少量であると、コバルト化合物と反応しないため、ポリエステル対する青味付け効果が減少する。また、フリーのゲルマニウム化合物が増加するため、カラーｂ値が上昇する。
【００２６】
リン化合物の添加量は、共重合ポリエステル中のリン原子の含有量が１５〜４５ｐｐｍになるように適宜選択される。リン原子の含有量は、２０〜４０ｐｐｍが好ましい。リン原子の含有量が上記範囲を超えると、重縮合活性の低下や共重合ポリエステル中の不溶性の化合物が生成する場合があるので好ましくない。一方、上記範囲未満では、色調改善効果が低下するので好ましくない。リン化合物は、共重合ポリエステル重合時の減圧環境下で、重合装置や重合条件により、添加量の約３０％が系外に除去されることを考慮した上で、添加量を決める必要がある。そのため、数回の試行実験を行い、添加量を決める必要がある。実際のリン化合物の添加量は、リン原子基準で２０〜７０ｐｐｍ、好ましくは２５〜６０ｐｐｍである。
【００２７】
本発明の共重合ポリエステルは、共重合ポリエステル５ｇをフェノール／テトラクロロエタン（質量比６０：４０）混合溶媒５０ｇに溶解した溶液を波長６５７ｎｍ、光路長１０ｍｍにて測定した時の吸光度が０．００４以下であることが好ましい。吸光度は０．００３５以下がより好ましく、０．００３以下がさらに好ましい。下限は０が最も好ましいが、コストパフォーマンスの点で０．００１が好ましい。
【００２８】
このように吸光度を低くすることにより透明性の高い成形体を安定して得ることができる。例えば、特許文献１および２においては、これらの文献において開示されている共重合ポリエステルの成形体の透明性の尺度として段付成形板のヘーズ値が記載されており、かつこの評価においては、金型温度が２０℃にて評価されている。ところが、これらの文献の方法で得られた共重合ポリエステルは、必ずしも透明性の高い成形体が安定して得られない場合があった。本発明者等は、この原因を鋭意検討した結果、金型の温度変動や共重合ポリエステル中に存在するポリエステルに不溶性の微粒子により成形体の透明性の変動が引き起こされていることを見出した。すなわち、共重合ポリエステル中に存在する極微量存在する、共重合ポリエステルに不溶性の微粒子の量を低減することにより、金型温度が変動して設定値よりも高い温度になっても安定して透明性の高い成形体が得られることを見出した。
【００２９】
従って、本発明の共重合ポリエステルは、下記の方法で定量される共重合ポリエステルに不溶なゲルマニウム原子及びコバルト原子の量がそれぞれ３ｐｐｍ以下、５ｐｐｍ以下であることが好ましい。
【００３０】
〔共重合ポリエステルに不溶性のゲルマニウム原子およびコバルト原子の定量方法〕
試料共重合ポリエステルペレット３０ｇおよびパラクロロフェノール／テトラクロロエタン（３／１：重量比）混合溶液３００ｍｌを攪拌機付き丸底フラスコに投入し、該ペレットを混合溶液に１００〜１０５℃、２時間で攪拌・溶解する。該溶液を室温になるまで放冷し、直径４７ｍｍ／孔径１．０μｍのポリテトラフルオロエチレン製のメンブレンフィルター（Ａｄｖａｎｔｅｃ社製ＰＴＦＥメンブレンフィルター、品名：Ｔ１００Ａ０４７Ａ）を用い、全量を０．１５ＭＰａの加圧下で異物を濾別する。有効濾過直径は３７．５ｍｍとする。濾過終了後、引き続き３００ｍｌのクロロホルムを用い洗浄し、次いで、３０℃で一昼夜減圧乾燥する。メンブレンフィルターの濾過面を走査型蛍光Ｘ線分析装置（ＲＩＧＡＫＵ社製、ＺＳＸ１００ｅ、Ｒｈ管球４．０ｋＷ）でゲルマニウム原子およびコバルト原子の量を定量する。定量はメンブレンフィルターの中心部直径３０ｍｍの部分について行う。なお、該蛍光Ｘ線分析法の検量線はゲルマニウム原子およびコバルト原子の量が既知のポリエチレンテレフタレート樹脂を用いて求め、見掛けのゲルマニウム原子およびコバルト原子の量をｐｐｍで表示する。測定はＸ線出力５０ｋＶ−７０ｍＡで分光結晶としてペンタエリスリトール、検出器としてＰＣ（プロポーショナルカウンター）を用い、ＰＨＡ（波高分析器）１００−３００の条件でＡｌ−Ｋα線強度を測定することにより実施する。検量線用ポリエチレンテレフタレート樹脂中のゲルマニウム原子およびコバルト原子の含有量は、後述する方法により定量する。
【００３１】
より好ましくは、不溶なゲルマニウム原子の量は２ｐｐｍ以下、コバルト原子の量は４ｐｐｍ以下である。これらの金属原子の量は、共重合ポリエステルに対するこれらの金属化合物の不溶性成分量の尺度である。従って、この量が上記範囲を超えた場合は、共重合ポリエステルの清澄度が低くなり、成形体の透明性や外観の悪化に繋がるので好ましくない。また、共重合ポリエステルの製造工程において、共重合ポリエステルの清澄度を上げるために使用されるポリマーフィルターの目詰まりを引き起こし、フィルターの寿命低下を引き起こすので好ましくない。
【００３２】
本発明の共重合ポリエステルは、前記のジカルボン酸成分とグリコール成分とを前記のゲルマニウム化合物及びコバルト化合物を触媒として用いてエステル化反応工程（またはエステル交換反応工程）と重縮合反応工程により製造されるが、この際、ゲルマニウム化合物をエステル化反応開始前（またはエステル交換反応開始前）に、コバルト化合物をエステル化反応終了後（またはエステル交換反応終了後）から重縮合反応終了までに添加して製造することが好ましい。このような添加方法により、共重合ポリエステル中の不溶性のゲルマニウム化合物およびコバルト化合物の量を低減させることができる。
【００３３】
また、本発明の共重合ポリエステルは、カラーＬ値が５８％以上であり、カラーｂ値が０±１であることが好ましい。この特性と上記の吸光度特性は同時に満たすことが好ましい。
【００３４】
カラーＬ値は、５９％以上がより好ましく、６０％以上がさらに好ましい。カラーＬ値は、共重合ポリエステルの明度の尺度であり、カラーＬ値が上記の値未満では、成形体にくすみが生じ、クリアー感が低下するので好ましくない。例えば、従来公知のアンチモン化合物を重縮合触媒として用いると、重縮合工程でアンチモン化合物の還元によりアンチモン金属の析出が起こり、カラーＬ値が低くなり、くすみが発生する。
【００３５】
一方、カラーｂ値は、０±０．８がより好ましい。カラーｂ値は、共重合ポリエステルの青味と黄味の尺度であり、ｂ値がプラス側に増大すると黄味が、逆にマイナス側に増大すると青味が増すので好ましくない。例えば、チタン化合物を重縮合触媒として用いると、共重合ポリエステルの劣化が増加し、ｂ値が増大する。また、コバルト化合物とリン化合物の適度な量の添加により、共重合ポリエステルの劣化により引き起こされるｂ値の増大を青味付けにより抑制することができる。コバルト化合物とリン化合物の配合量が過度になると、ｂ値が下がり過ぎて青味が強くなる。従って、Ｌ値およびｂ値を上記範囲にすることで無色透明な成形体が得られる。例えば、チタン化合物を重縮合触媒として用いて、コバルト化合物およびリン化合物により青味付けを行うという従来公知の製造方法では、共重合ポリエステルの黄味が強くなるためにコバルト化合物およびリン化合物の配合量を増やす必要があり、該配合量を増やすとＬ値が低下するので両特性を満たすことができない。
【００３６】
本発明の共重合ポリエステルは、固有粘度（ＩＶ）が０．６０〜１．２ｄｌ／ｇであることが好ましい。固有粘度の下限値は０．６５ｄｌ／ｇであることがさらに好ましい。固有粘度が上記範囲未満では、成形品の機械的特性が低下する傾向がある。
【００３７】
一方、固有粘度の上限値は１．１ｄｌ／ｇであることがさらに好ましく、特に好ましくは１．０５ｄｌ／ｇである。固有粘度が上記範囲を越えると、成形機等による溶融時に樹脂温度が高くなって熱分解が激しくなる傾向があるため、保香性に影響を及ぼす遊離の低分子量化合物が増加し、成形体が黄色に着色する等の問題が起こりやすくなる。
【００３８】
本発明の共重合ポリエステルを段付成形板に成形した際、金型温度４０℃において成形した場合の段付成形板の厚み５ｍｍ部位におけるヘーズ値は、５％以下、好ましくは３％以下、さらに好ましくは２％以下、特に好ましくは１．５％以下である。ヘーズ値が上記範囲を越えると、成形品の透明性が悪化し、透明性の要求が厳しい用途では使用できない場合がある。
【００３９】
本発明の共重合ポリエステルは、直接エステル化反応と重縮合反応による製造法、あるいはエステル交換反応と重縮合反応による製造法のいずれの方法によっても生産することができるが、経済性の点より直接エステル化法で実施するのが好ましい。前記の反応は、回分式反応装置で行っても良いし、連続式反応装置で行っても良い。連続式反応装置（連続式重縮合法）では、エステル化反応、エステル交換反応及び溶融重縮合反応はそれぞれ１段階で行ってもよいが、複数の段階に分けて行うのが好ましい。
【００４０】
本発明の共重合ポリエステルは、以上のように透明性、色調および清澄度が高度に優れているので、該共重合ポリエステルを押出成形や射出成形して得られる成形体は、色調が良好で、透明性および清澄度が優れており、化粧品用容器等の高級感が要求される容器や光学用部材の成形体として好適に使用することができる。
【実施例】
【００４１】
以下に実施例を挙げて本発明を更に詳細に説明する。なお、これらの実施例は、本発明の効果を示すものであり、限定されるものではない。なお、共重合ポリエステルの特性は以下の方法に従って測定した。
【００４２】
１．固有粘度（ＩＶ）
共重合ポリエステル試料０．１ｇを精秤し、２５ｍｌのフェノール／テトラクロロエタン＝３／２（質量比）の混合溶媒に溶解し、オストワルド粘度計を用いて３０℃で測定した。
【００４３】
２．共重合ポリエステルの組成比
共重合ポリエステル試料約５ｍｇを重クロロホルムとトリフルオロ酢酸の混合溶液（体積比９／１）０．７ｍｌに溶解し、１Ｈ−ＮＭＲ（ｖａｒｉａｎ製、ＵＮＩＴＹ５０）を使用して求めた。
【００４４】
３．共重合ポリエステル溶液の吸光度
共重合ポリエステル試料５ｇをフェノール／テトラクロロエタン（質量比６０：４０）混合溶媒５０ｇに溶解した溶液を波長６５７ｎｍ、光路長１０ｍｍにて測定した時の吸光度を求めた。
【００４５】
４．色調
共重合ポリエステルチップのカラーをカラーメーター（日本電色社製、Ｍｏｄｅｌ  １００１ＤＰ）を使用して測定して、カラーＬ値及びカラーｂ値を求めた。なお、ポリエステルチップサイズは２．０〜３．５ｍｍΦ×２．５〜３．５ｍｍの大きさのものについて測定した。
【００４６】
５．ヘーズ値
射出成形機（名機製作所製、Ｍ−１５０Ｃ−ＤＭ）を使用して、２８０℃で共重合ポリエステルを溶融させ、金型温度４０℃で厚さ２〜１１ｍｍの段付成形板を成形し、厚さ５ｍｍの部位をヘーズメーター（日本電色社製、Ｍｏｄｅｌ  ＮＤＨ２０００）にてヘーズ値（％）を測定した。
【００４７】
６．元素分析
（ａ）Ｓｂの分析
試料１ｇを硫酸／過酸化水素水の混合液で湿式分解させた。次いで、亜硝酸ナトリウムを加えてＳｂ原子をＳｂ５＋とし、ブリリアングリーンを添加してＳｂとの青色錯体を生成させた。この錯体をトルエンで抽出後、吸光光度計（島津製作所製、ＵＶ−１５０−０２）を用いて、波長６２５ｎｍにおける吸光度を測定し、Ｓｂの比色定量を行った。
【００４８】
（ｂ）Ｇｅの分析
試料２ｇを白金ルツボにて灰化分解させ、さらに１０質量％の炭酸水素ナトリウム溶液５ｍｌを加えて蒸発させ、次いで塩酸を加えて蒸発乾固させた。電気炉にて４００℃から９５０℃まで昇温させ、３０分放置して残渣を融解させた。融解物を水１０ｍｌに加温溶解させ、ゲルマニウム蒸留装置に移した。なお、白金ルツボ内を７．５ｍｌのイオン交換水で２回水洗し、この水洗液もゲルマニウム蒸留装置に移した。次いで、塩酸３５ｍｌを加え、蒸留して留出液２５ｍｌを得た。その留出液中から適当量を分取し、最終濃度が１．０〜１．５ｍｏｌ／Ｌとなるように塩酸を加えた。さらに、０．２５質量％のポリビニルアルコール溶液２．５ｍｌ及び０．０４質量％のフェニルフルオレン（２，３，７−トリヒドロキシ−９−フェニル−６−フルオレン）溶液５ｍｌを添加し、イオン交換水にて２５ｍｌとした。生成したＧｅとの黄色錯体を吸光光度計（島津製作所製、ＵＶ−１５０−０２）により波長５０５ｎｍにおける吸光度を測定し、Ｇｅの比色定量を行った。
【００４９】
（ｃ）Ｃｏの分析
試料１ｇを白金ルツボにて灰化分解し、６モル／Ｌ塩酸を加えて蒸発乾固させた。これを１．２モル／Ｌの塩酸で溶解し、ＩＣＰ発光分析装置（島津製作所製、ＩＣＰＳ−２０００）を用いて発光強度を測定した。予め作成した検量線から、試料中のＣｏを定量した。
【００５０】
（ｄ）Ｐの分析
試料１ｇを、炭酸ナトリウム共存下で乾式灰化分解させる方法、あるいは硫酸／硝酸／過塩素酸の混合液または硫酸／過酸化水素水の混合液で湿式分解させる方法によってリン化合物を正リン酸とした。次いで、１ｍｏｌ／Ｌの硫酸溶液中においてモリブデン酸塩を反応させてリンモリブデン酸とし、これを硫酸ヒドラジンで還元して生成したヘテロポリ青を吸光光度計（島津製作所製、ＵＶ−１５０−０２）により波長８３０ｎｍにおける吸光度を測定し、Ｐの比色定量を行った。
【００５１】
（ｅ）Ｔｉの分析
試料１ｇを白金ルツボにて灰化分解し、硫酸と硫酸水素カリウムを加え、加熱溶融させた。この溶融物を２モル／Ｌ硫酸に溶解させた後、過酸化水素水を添加し、吸光光度計（島津製作所製、ＵＶ−１５０−０２）により波長４２０ｎｍにおける吸光度を測定した。予め作成した検量線から、試料中のＴｉを比色定量した。
【００５２】
７．共重合ポリエステルに不溶性のゲルマニウム原子およびコバルト原子の定量方法
試料共重合ポリエステルペレット３０ｇおよびパラクロロフェノール／テトラクロロエタン（３／１：重量比）混合溶液３００ｍｌを攪拌機付き丸底フラスコに投入し、該ペレットを混合溶液に１００〜１０５℃、２時間で攪拌・溶解する。該溶液を室温になるまで放冷し、直径４７ｍｍ／孔径１．０μｍのポリテトラフルオロエチレン製のメンブレンフィルター（Ａｄｖａｎｔｅｃ社製ＰＴＦＥメンブレンフィルター、品名：Ｔ１００Ａ０４７Ａ）を用い、全量を０．１５ＭＰａの加圧下で異物を濾別する。有効濾過直径は３７．５ｍｍとした。濾過終了後、引き続き３００ｍｌのクロロホルムを用い洗浄し、次いで、３０℃で一昼夜減圧乾燥する。該メンブレンフィルターの濾過面を走査型蛍光Ｘ線分析装置（ＲＩＧＡＫＵ社製、ＺＳＸ１００ｅ、Ｒｈ管球４．０ｋＷ）でゲルマニウム原子およびコバルト原子の量を定量した。定量はメンブレンフィルターの中心部直径３０ｍｍの部分について行なった。なお、該蛍光Ｘ線分析法の検量線はゲルマニウム原子およびコバルト原子の量が既知のポリエチレンテレフタレート樹脂を用いて求め、見掛けのゲルマニウム原子およびコバルト原子の量をｐｐｍで表示した。測定はＸ線出力５０ｋＶ−７０ｍＡで分光結晶としてペンタエリスリトール、検出器としてＰＣ（プロポーショナルカウンター）を用い、ＰＨＡ（波高分析器）１００−３００の条件でＡｌ−Ｋα線強度を測定することにより実施した。検量線用ポリエチレンテレフタレート樹脂中のゲルマニウム原子およびコバルト原子の含有量は、上記方法により定量した。
【００５３】
８．共重合ポリエステル中の粗大粒子数
上記の共重合ポリエステルに不溶性のゲルマニウム原子およびコバルト原子の定量方法において得られた濾過後のメンブレンフィルターの濾過面を走査型電子顕微鏡にて倍率１０００倍にて濾過面の全面を観察して、最大径が２μｍ以上の粗大異物の個数をカウントした。
【００５４】
実施例１
（１）スラリー調製
スラリー調製槽に、テレフタル酸／エチレングリコール／ネオペンチルグリコール／水を１．００／０．５３／０．３１／０．０２５の質量比で連続的に供給し攪拌しながら、テレフタル酸のグリコールスラリーを調製した。なお、ネオペンチルグリコールは、ネオペンチルグリコールの溶融槽で溶融し、エチレングリコールおよび水を上記組成になるように混合槽で混合したものを、平均孔径が５μｍのフィルターで濾過した上で、スラリー調製槽へ供給した。さらに、結晶性二酸化ゲルマニウムを０．８ｇ／Ｌの水溶液として、生成共重合ポリエステルに対して残存ゲルマニウム原子量が５０ｐｐｍになるように、スラリー調製槽に連続的に供給した。
【００５５】
（２）エステル化反応
エステル化反応装置として、攪拌装置、蒸留塔、原料仕込口および生成物取り出し口を有する３段の完全混合槽よりなる連続エステル化反応装置を使用した。上記（１）で調製したテレフタル酸のグリコールスラリー１６５１ｋｇ／時間と共に、第１のエステル化反応槽に供給し、絶対圧１２２ｋｐａ、温度２５８℃、平均滞留時間６時間でエステル化反応を行った。
【００５６】
第１のエステル化反応槽内の液面が一定となるように反応液を取り出し、第２のエステル化反応槽に投入した。第２のエステル化反応槽の別の投入口からエチレングリコール／ネオペンチルグリコール＝７５／２５（質量比）のグリコール混合物を５０ｋｇ／時間で投入し、絶対圧１２２ｋｐａ、温度２４７℃、平均滞留時間１．５時間でエステル化反応を行った。第１のエステル化反応槽出口のオリゴマーのカルボキシル末端基濃度及びヒドロキシ末端基濃度はそれぞれ平均値で１９５０ｅｑ／トン、２５００ｅｑ／トンであった。
【００５７】
第２エステル化反応槽内の液面が一定となるように反応液を取り出し、第３のエステル化反応槽に投入した。別の供給口よりリン酸トリエチルを６５ｇ／Ｌのエチレングリコール溶液として、生成共重合ポリエステルに対して残存リン原子量が３０ｐｐｍになるように、第２エステル反応缶に連続的に供給した。圧力は常圧、温度２５３℃、平均滞留時間１．０時間でエステル化反応を行った。第３エステル化反応槽出口オリゴマーのカルボキシル末端基濃度及びヒドロキシ末端基濃度はそれぞれ平均値で３４０ｅｑ／トン、１７００ｅｑ／トンであった。
【００５８】
（３）重縮合
上記第３エステル化反応槽内の液面が一定となるように反応液を取り出し、第１重縮合反応槽に投入して、圧力５．３ｋｐａ、温度２６１℃、平均滞留時間１．５時間で第１重縮合反応を行った。
【００５９】
第１重縮合反応槽内の液面が一定となるように反応液を取り出し、第２重縮合反応槽に投入した。圧力０．４５ｋｐａ、温度２７２℃、平均滞留時間１．２時間で第２重縮合反応を行った。
【００６０】
第２重縮合反物の液面が一定となるように反応液を取り出し、第３重縮合反応槽に投入した。温度２７２℃、平均滞留時間１．２時間で、反応生成物の平均固有粘度が０．７４となるように真空度（圧力）を調節した。圧力は０．０６〜０．１５ｋｐａの範囲であった。
【００６１】
第３重縮合反応内の液面が一定となるように共重合ポリエステルをストランド状に取り出し、当該共重合ポリエステルを水冷却固化し、ストランドカッターでペレット化した。なお、第３重縮合反応槽出口に平均孔径２０μｍのフィルターを設置して、共重合ポリエステルを濾過した。
【００６２】
上記の第３エステル化反応缶から第１重縮合反応缶への移送ラインに設けたインラインミキサーに酢酸コバルト２水和物を５０ｇ／Ｌのエチレングリコール溶液として、生成共重合ポリエステルに対して残存コバルト原子量が１０ｐｐｍになるように、連続的に供給した。
【００６３】
得られた共重合ポリエステルの試料に関して上記の評価を実施した。評価結果を表１に示す。
【００６４】
得られた共重合ポリエステルの組成は、平均値でテレフタル残基／／エチレングリコール残基／ネオペンチルグリコール残基／ジエチレングリコール残基（副生成物）＝１００／／６９／３０／１（モル比）であった。
【００６５】
本実施例で得られた共重合ポリエステルは、共重合ポリエステル溶液の吸光度が低く、段付成形板のヘーズ値が小さかった。また、色調が良好であった。さらに、共重合ポリエステルに不溶性のゲルマニウムおよびコバルト原子の量が低いので、粗大異物量も少なく清澄度が高かった。
【００６６】
本実施例で得られた共重合ポリエステルを押出成形または射出成形し、成形体を得た。得られた成形体はいずれも、色調が良好で、透明性および清澄度が優れており高品質であり、化粧品用容器等の高級感が要求される容器や光学用部材の成形体として好適に使用することができた。
【００６７】
実施例２〜７
実施例１において、共重合ポリエステルに残存するゲルマニウム原子含有量、コバルト原子含有量、リン原子含有量が表１に記載の量になるように変更した以外は、実施例１と同様にして共重合ポリエステルを得て、同様の評価を行った。評価結果を表１に示す。
本実施例で得られた共重合ポリエステルは、共重合ポリエステル溶液の吸光度が低く、段付成形板のヘーズ値が小さかった。また、色調が良好であった。さらに、共重合ポリエステルに不溶性のゲルマニウムおよびコバルト原子の量が低いので、粗大異物量も少なく清澄度が高かった。
【００６８】
実施例８、９
実施例１において、共重合ポリエステル中のＮＰＧ量が、表１に記載の量になるようにモノマーの添加量を変更した以外は、実施例１と同様にして共重合ポリエステルを得て、同様の評価を行った。評価結果を表１に示す。
本実施例で得られた共重合ポリエステルは、共重合ポリエステル溶液の吸光度が低く、段付成形板のヘーズ値が小さかった。また、色調が良好であった。さらに、共重合ポリエステルに不溶性のゲルマニウムおよびコバルト原子の量が低いので、粗大異物量も少なく清澄度が高かった。
【００６９】
実施例１０
実施例１において、ゲルマニウム化合物の添加場所を、第３エステル化反応缶から第１重縮合反応缶への移送ラインに、コバルト化合物を添加するインラインミキサーの前に、別途インラインミキサーを設け、ここから添加する以外は、実施例１と同様にして共重合ポリエステルを得て、同様の評価を行った。評価結果を表１に示す。
本実施例で得られた共重合ポリエステルは、段付成形板のヘーズ値が小さかった。また、色調が良好であった。ただし、共重合ポリエステルに不溶性のゲルマニウムおよびコバルト原子の量がやや高く、粗大異物量もやや多かった。
【００７０】
比較例１、２
実施例１において、ゲルマニウム化合物溶液を表２に記載の量になるように変更し、さらに、それぞれ三酸化アンチモンの１２ｇ／Ｌのエチレングリコール溶液、チタニウムテトラブトキシドの２５０ｇ／Ｌのｎ−ブタノール溶液を、表２に記載の量になるように供給した以外は、実施例１と同様にして共重合ポリエステルを得て、同様の評価を行った。評価結果を表２に示す。比較例１，２で得られた共重合ポリエステルは、共重合ポリエステルの吸光度が高く、特に色調に問題があった。
【００７１】
比較例３〜８
実施例１において、共重合ポリエステルに残存するゲルマニウム原子含有量、コバルト原子含有量、リン原子含有量が表２に記載の量になるように変更した以外は、実施例１と同様にして共重合ポリエステルを得て、同様の評価を行った。評価結果を表２に示す。比較例３〜８で得られた共重合ポリエステルは、実施例のものに比べて複数の特性値で劣っていた。
【００７２】
【表１】
2011046827.tif 000002
【００７３】
【表２】
2011046827.tif 000003
【産業上の利用可能性】
【００７４】
本発明の芳香族共重合ポリエステルは、透明性、色調および清澄度が高度に優れているので、透明性、色調および清澄度の要求の厳しい成形体、例えば化粧品容器等の高級感が要求される容器や光学用の成形体の原料として好適に用いることができる。